(57)【要約】【課題】新規な電気銅めっき処理用めっき液を使用した、密着性に優れた銅めっき被膜を表面に有する希土類系永久磁石の製造方法を提供すること。【解決手段】硫酸銅を０．０３ｍｏｌ／Ｌ〜０．５ｍｏｌ／Ｌ、エチレンジアミン四酢酸を０．０５ｍｏｌ／Ｌ〜０．７ｍｏｌ／Ｌ、硫酸ナトリウムを０．０２ｍｏｌ／Ｌ〜１．０ｍｏｌ／Ｌ、酒石酸塩およびクエン酸塩から選ばれる少なくとも１種を０．１ｍｏｌ／Ｌ〜１．０ｍｏｌ／Ｌ含有し、ｐＨが１１．０〜１３．０に調整されためっき液を使用して電気銅めっき処理により、希土類系永久磁石の表面に直接にまたは他の金属めっき被膜を介して銅めっき被膜を形成することを特徴とする。【選択図】　なし【特許請求の範囲】
【請求項１】
銅めっき被膜を表面に有する希土類系永久磁石の製造方法であって、硫酸銅を０．０３ｍｏｌ／Ｌ〜０．５ｍｏｌ／Ｌ、エチレンジアミン四酢酸を０．０５ｍｏｌ／Ｌ〜０．７ｍｏｌ／Ｌ、硫酸ナトリウムを０．０２ｍｏｌ／Ｌ〜１．０ｍｏｌ／Ｌ、酒石酸塩およびクエン酸塩から選ばれる少なくとも１種を０．１ｍｏｌ／Ｌ〜１．０ｍｏｌ／Ｌ含有し、ｐＨが１１．０〜１３．０に調整されためっき液を使用して電気銅めっき処理により、希土類系永久磁石の表面に直接にまたは他の金属めっき被膜を介して銅めっき被膜を形成することを特徴とする製造方法。
【請求項２】
希土類系永久磁石の表面に直接に銅めっき被膜を形成することを特徴とする請求項１記載の製造方法。
【請求項３】
希土類系永久磁石の表面に他の金属めっき被膜を介して銅めっき被膜を形成することを特徴とする請求項１記載の製造方法。
【請求項４】
他の金属めっき被膜を有機カルボン酸含有水溶液で表面処理した後に銅めっき被膜を形成することを特徴とする請求項３記載の製造方法。
【請求項５】
有機カルボン酸がシュウ酸であることを特徴とする請求項４記載の製造方法。
【請求項６】
有機カルボン酸含有水溶液の有機カルボン酸濃度が０．００２ｍｏｌ／Ｌ以上であることを特徴とする請求項４記載の製造方法。
【請求項７】
他の金属めっき被膜がニッケルめっき被膜であることを特徴とする請求項３記載の製造方法。
【請求項８】
ニッケルめっき被膜がｐＨが６．０〜８．０に調整されためっき液を使用して電気ニッケルめっき処理により形成されたものであることを特徴とする請求項７記載の製造方法。
【請求項９】
硫酸銅を０．０３ｍｏｌ／Ｌ〜０．５ｍｏｌ／Ｌ、エチレンジアミン四酢酸を０．０５ｍｏｌ／Ｌ〜０．７ｍｏｌ／Ｌ、硫酸ナトリウムを０．０２ｍｏｌ／Ｌ〜１．０ｍｏｌ／Ｌ、酒石酸塩およびクエン酸塩から選ばれる少なくとも１種を０．１ｍｏｌ／Ｌ〜１．０ｍｏｌ／Ｌ含有し、ｐＨが１１．０〜１３．０に調整されていることを特徴とする電気銅めっき処理用めっき液。
【請求項１０】
請求項１記載の製造方法により製造されたことを特徴とする銅めっき被膜を表面に有する希土類系永久磁石。
【発明の詳細な説明】
【０００１】
【発明の属する技術分野】
本発明は、新規な電気銅めっき処理用めっき液を使用した、密着性に優れた銅めっき被膜を表面に有する希土類系永久磁石の製造方法に関する。
【０００２】
【従来の技術】
Ｎｄ−Ｆｅ−Ｂ系永久磁石に代表されるＲ−Ｆｅ−Ｂ系永久磁石やＳｍ−Ｆｅ−Ｎ系永久磁石に代表されるＲ−Ｆｅ−Ｎ系永久磁石などの希土類系永久磁石は、資源的に豊富で安価な材料が用いられ、かつ、高い磁気特性を有していることから、特にＲ−Ｆｅ−Ｂ系永久磁石は今日様々な分野で使用されている。
しかしながら、希土類系永久磁石は反応性の高い希土類元素：Ｒを含むため、大気中で酸化腐食されやすく、何の表面処理をも行わずに使用した場合には、わずかな酸やアルカリや水分などの存在によって表面から腐食が進行して錆が発生し、それに伴って、磁石特性の劣化やばらつきを招く。さらに、錆が発生した磁石を磁気回路などの装置に組み込んだ場合、錆が飛散して周辺部品を汚染する恐れがある。
上記の点に鑑み、希土類系永久磁石の表面に耐食性被膜である銅めっき被膜を形成することが従来から行われている。銅めっき被膜は優れた耐食性を有することに加え、被膜付き回り性や有機系接着剤との接着性などに優れるといった特性を有する。
一般に、銅めっき被膜を形成する方法は、電気銅めっき処理と無電解銅めっき処理に大別されるが、無電解銅めっき処理により希土類系永久磁石の表面に銅めっき被膜を形成する場合には、磁石の構成金属であるＲやＦｅがめっき液中に溶出してめっき液に含まれている還元剤と反応し、めっき液中に溶出したＲやＦｅの表面に銅めっき被膜の形成が進行するといった問題を防ぐためのめっき液の管理が重要である。しかしながら、これは必ずしも容易なことではない。また、無電解銅めっき処理用めっき液は一般に高価である。従って、希土類系永久磁石の表面に銅めっき被膜を形成する場合には、通常、簡易で低コストな電気銅めっき処理が採用される。
電気銅めっき処理により希土類系永久磁石の表面に銅めっき被膜を形成する場合、希土類系永久磁石の酸性条件下での強い腐食性に鑑みれば、使用するめっき液はアルカリ性であることが望ましいことから、これまでシアン化銅を含むめっき液（シアン化銅浴）が汎用されてきた。しかしながら、シアン化銅浴は形成される銅めっき被膜の特性に優れるとともに、めっき液の管理が容易であるといったことから利用価値が高いものの、毒性の強いシアンを含むので環境への影響を無視することができない。そこで、近年では、ピロリン酸銅を含むめっき液（ピロリン酸銅浴）がシアン化銅浴に替わって使用されることが多いが、ピロリン酸銅浴は浴中に遊離銅イオンを多く含むため、ピロリン酸銅浴を使用して希土類系永久磁石の表面に直接に銅めっき被膜を形成しようとすると、磁石の表面において置換めっき反応が起こるといった要因などにより、密着性に優れた銅めっき被膜を形成することができないという問題がある。また、希土類系永久磁石の表面に他の金属めっき被膜を介して銅めっき被膜を形成した場合においても、磁石の磁気特性が劣化するという現象を引き起こす。
上記の点に鑑み、本発明者らは希土類系永久磁石の表面に密着性に優れた銅めっき被膜を電気銅めっき処理により形成するための新たな方法を開発すべく、種々の検討を重ねる過程において、硫酸銅とエチレンジアミン四酢酸を含むめっき液に着目した。硫酸銅とエチレンジアミン四酢酸を含むめっき液は、無電解銅めっき処理用めっき液としては種々のめっき液が知られている。しかしながら、電気銅めっき処理用めっき液としては、硫酸銅とエチレンジアミン四酢酸とグリシンと塩化カリウムを含むめっき液が下記の非特許文献１において提案されているものの、このめっき液は、塩素イオンを含むので、腐食性の強い希土類系永久磁石の表面に銅めっき被膜を形成する際には適用しがたいものである。
【０００３】
【非特許文献１】
水本省三　外４名，「ＥＤＴＡ錯体浴からの電気銅めっきおよびその皮膜物性」，表面技術，１９９０年（別冊），第４１巻，第２号，ｐ１５６−１６０
【０００４】
【発明が解決しようとする課題】
そこで本発明は、新規な電気銅めっき処理用めっき液を使用した、密着性に優れた銅めっき被膜を表面に有する希土類系永久磁石の製造方法を提供することを目的とする。
【０００５】
【課題を解決するための手段】
本発明者らは、上記の点に鑑みて検討を重ねた結果、硫酸銅とエチレンジアミン四酢酸と硫酸ナトリウムと酒石酸塩またはクエン酸塩を所定の組成に調整するとともに、ｐＨを所定の範囲に調整しためっき液を使用すれば、希土類系永久磁石の表面に電気銅めっき処理により密着性に優れた銅めっき被膜を形成することができることを見出した。
【０００６】
本発明は、上記の知見に基づいてなされたものであり、本発明の銅めっき被膜を表面に有する希土類系永久磁石の製造方法は、請求項１記載の通り、硫酸銅を０．０３ｍｏｌ／Ｌ〜０．５ｍｏｌ／Ｌ、エチレンジアミン四酢酸を０．０５ｍｏｌ／Ｌ〜０．７ｍｏｌ／Ｌ、硫酸ナトリウムを０．０２ｍｏｌ／Ｌ〜１．０ｍｏｌ／Ｌ、酒石酸塩およびクエン酸塩から選ばれる少なくとも１種を０．１ｍｏｌ／Ｌ〜１．０ｍｏｌ／Ｌ含有し、ｐＨが１１．０〜１３．０に調整されためっき液を使用して電気銅めっき処理により、希土類系永久磁石の表面に直接にまたは他の金属めっき被膜を介して銅めっき被膜を形成することを特徴とする。
また、請求項２記載の製造方法は、請求項１記載の製造方法において、希土類系永久磁石の表面に直接に銅めっき被膜を形成することを特徴とする。
また、請求項３記載の製造方法は、請求項１記載の製造方法において、希土類系永久磁石の表面に他の金属めっき被膜を介して銅めっき被膜を形成することを特徴とする。
また、請求項４記載の製造方法は、請求項３記載の製造方法において、他の金属めっき被膜を有機カルボン酸含有水溶液で表面処理した後に銅めっき被膜を形成することを特徴とする。
また、請求項５記載の製造方法は、請求項４記載の製造方法において、有機カルボン酸がシュウ酸であることを特徴とする。
また、請求項６記載の製造方法は、請求項４記載の製造方法において、有機カルボン酸含有水溶液の有機カルボン酸濃度が０．００２ｍｏｌ／Ｌ以上であることを特徴とする。
また、請求項７記載の製造方法は、請求項３記載の製造方法において、他の金属めっき被膜がニッケルめっき被膜であることを特徴とする。
また、請求項８記載の製造方法は、請求項７記載の製造方法において、ニッケルめっき被膜がｐＨが６．０〜８．０に調整されためっき液を使用して電気ニッケルめっき処理により形成されたものであることを特徴とする。
また、本発明の電気銅めっき処理用めっき液は、請求項９記載の通り、硫酸銅を０．０３ｍｏｌ／Ｌ〜０．５ｍｏｌ／Ｌ、エチレンジアミン四酢酸を０．０５ｍｏｌ／Ｌ〜０．７ｍｏｌ／Ｌ、硫酸ナトリウムを０．０２ｍｏｌ／Ｌ〜１．０ｍｏｌ／Ｌ、酒石酸塩およびクエン酸塩から選ばれる少なくとも１種を０．１ｍｏｌ／Ｌ〜１．０ｍｏｌ／Ｌ含有し、ｐＨが１１．０〜１３．０に調整されていることを特徴とする。
また、本発明の銅めっき被膜を表面に有する希土類系永久磁石は、請求項１０記載の通り、請求項１記載の製造方法により製造されたことを特徴とする。
【０００７】
【発明の実施の形態】
本発明の銅めっき被膜を表面に有する希土類系永久磁石の製造方法は、硫酸銅を０．０３ｍｏｌ／Ｌ〜０．５ｍｏｌ／Ｌ、エチレンジアミン四酢酸を０．０５ｍｏｌ／Ｌ〜０．７ｍｏｌ／Ｌ、硫酸ナトリウムを０．０２ｍｏｌ／Ｌ〜１．０ｍｏｌ／Ｌ、酒石酸塩およびクエン酸塩から選ばれる少なくとも１種を０．１ｍｏｌ／Ｌ〜１．０ｍｏｌ／Ｌ含有し、ｐＨが１１．０〜１３．０に調整されためっき液を使用して電気銅めっき処理により、希土類系永久磁石の表面に直接にまたは他の金属めっき被膜を介して銅めっき被膜を形成することを特徴とするものである。
【０００８】
本発明の電気銅めっき処理用めっき液において、硫酸銅の含有濃度を０．０３ｍｏｌ／Ｌ〜０．５ｍｏｌ／Ｌと規定するのは、０．０３ｍｏｌ／Ｌ未満では銅の析出効率が悪くなる恐れがある一方、０．５ｍｏｌ／Ｌを超えると硫酸銅が沈殿しやすくなり、硫酸銅が希土類系永久磁石の表面に形成される銅めっき被膜に混入する恐れがあるからである。
【０００９】
また、エチレンジアミン四酢酸の含有濃度を０．０５ｍｏｌ／Ｌ〜０．７ｍｏｌ／Ｌと規定するのは、０．０５ｍｏｌ／Ｌ未満ではめっき液中の遊離銅イオンを十分に錯体形成できず、銅が沈殿しやすくなる恐れがある一方、０．７ｍｏｌ／Ｌを越えるとエチレンジアミン四酢酸がめっき液中に溶解しにくくなる恐れや、形成される銅めっき被膜に形成むらが生じやすくなる恐れがあるからである。
【００１０】
また、硫酸ナトリウムの含有濃度を０．０２ｍｏｌ／Ｌ〜１．０ｍｏｌ／Ｌと規定するのは、０．０２ｍｏｌ／Ｌ未満ではめっき液の導電率が低下することで銅の析出効率が悪くなる恐れがある一方、１．０ｍｏｌ／Ｌを越えると形成される銅めっき被膜に形成むらが生じやすくなる恐れがあるからである。
【００１１】
本発明の電気銅めっき処理用めっき液において、酒石酸塩またはクエン酸塩は、アルカリ性条件下における陽極の不働態化を効果的に抑制し、陽極からの銅の溶出を促す作用を発揮する。酒石酸塩としては、ナトリウム塩やカリウム塩やナトリウムカリウム塩などが例示される。クエン酸塩としては、ナトリウム塩やアンモニウム塩などが例示される。これらの含有濃度を０．１ｍｏｌ／Ｌ〜１．０ｍｏｌ／Ｌと規定するのは、０．１ｍｏｌ／Ｌ未満ではその効果が十分に発揮されない恐れがある一方、１．０ｍｏｌ／Ｌを越えると陰極の電流効率が低下して銅の析出効率が悪くなる恐れがあるからである。
【００１２】
本発明の電気銅めっき処理用めっき液のｐＨを１１．０〜１３．０と規定するのは、主として希土類系永久磁石の酸性条件下での強い腐食性を考慮したものであるが、１１．０未満では上記の組成からなるめっき液においてエチレンジアミン四酢酸が遊離銅イオンと十分に錯体形成できず、その結果、希土類系永久磁石の表面に銅めっき被膜が形成されずに黒色の亜酸化銅膜が形成されてしまう恐れがある一方、１３．０を越えると陽極の不働態化を抑制しきれない恐れがあるからである。なお、ｐＨを調整するに際しては水酸化ナトリウムなどを使用すればよい。
【００１３】
本発明の電気銅めっき処理用めっき液には、必要に応じて、モノエタノールアミン、ジエタノールアミン、トリエタノールアミン、グリシン、２，２−ピピリジン、オルトフェナントロニン、ポリエチレングリコールなどの錯化剤を添加してもよい。このような錯化剤を添加すれば、めっき液中に遊離１価銅イオンが生成しても当該錯化剤はこれと錯体形成するので、遊離１価銅イオンの存在による置換めっき反応を抑制することが可能となり、密着性に劣る銅めっき被膜が希土類系永久磁石の表面に形成されることを効果的に防止することができる。
【００１４】
本発明の電気銅めっき処理用めっき液を使用して希土類系永久磁石の表面に直接に銅めっき被膜を形成した場合、形成される銅めっき被膜は磁石の表面に対して優れた密着性を有する。
【００１５】
本発明の電気銅めっき処理用めっき液を使用して形成される銅めっき被膜は、希土類系永久磁石の表面にニッケルめっき被膜などの他の金属めっき被膜を介して形成されてもよい。
【００１６】
例えば、希土類系永久磁石の表面にニッケルめっき被膜を介して銅めっき被膜を形成する場合、銅めっき被膜を形成する前に、ニッケルめっき被膜を有機カルボン酸含有水溶液で表面処理することが望ましい。このような処理を行うことで、ニッケルめっき被膜と銅めっき被膜との密着性不良によるニッケルめっき被膜からの銅めっき被膜の剥離を効果的に防止することができる。
【００１７】
有機カルボン酸含有水溶液はニッケルめっき被膜に対するエッチング処理液として機能し、その表面に変質層が形成されている場合にこれを除去して当該表面を活性化し、その表面に形成される銅めっき被膜との密着性の向上に寄与する。ニッケルめっき被膜の表面をエッチングするという目的のもとでは、塩酸や硫酸や硝酸などの無機酸を含有する水溶液を使用することもできなくはない。しかしながら、無機酸含有水溶液を使用した場合、塩素イオン（Ｃｌ−）や硫酸イオン（ＳＯ４２−）や硝酸イオン（ＮＯ３−）などの腐食性の強い無機物イオンがニッケルめっき被膜の表面に残存すると、ニッケルめっき被膜やその表面に形成される銅めっき被膜の腐食の原因になることがある。また、銅めっき被膜を形成する際には、無機物イオンはニッケルめっき被膜の表面付近におけるめっき液特性に影響を及ぼして、密着性に優れた銅めっき被膜の形成を阻害することがある。有機カルボン酸は無機酸に比較してマイルドな酸であるので、有機カルボン酸含有水溶液を使用すれば、無機酸含有水溶液を使用した場合のように過度なエッチングが起こることなく、適度なエッチングが得られ、変質層のみをエッチングすることができるとともに、上記のような問題も軽減化できる。
【００１８】
以上の効果は、ｐＨが６．０〜８．０に調整されためっき液（例えば、特開平６−１３２１８号公報に記載されためっき液）を使用して電気ニッケルめっき処理により形成されたニッケルめっき被膜に対してとりわけ有効である。このような中性のめっき浴を使用して電気ニッケルめっき処理により形成されたニッケルめっき被膜は、その表面にニッケル水酸化物やニッケル酸化物などからなる変質層を形成しやすく、その表面に形成される銅めっき被膜との密着性不良はこのような変質層の存在に因るものであることを本発明者らは見出している。従って、上記のような形成条件で形成されたニッケルめっき被膜の表面を有機カルボン酸含有水溶液で処理することにより、その表面に形成される銅めっき被膜との密着性向上を図ることができるのは、このようなニッケル水酸化物やニッケル酸化物などからなる変質層がニッケルめっき被膜の表面から除去されることで、当該表面が活性化されるためであると考えられる。
【００１９】
有機カルボン酸としては、シュウ酸、酒石酸、クエン酸、コハク酸、リンゴ酸、マロン酸などが挙げられるが、中でもシュウ酸はニッケルめっき被膜に対して適度なエッチングレートを有していることから、好適な有機カルボン酸であるといえる。有機カルボン酸含有水溶液の有機カルボン酸濃度は、０．００２ｍｏｌ／Ｌ以上であることが望ましい。当該濃度が０．００２ｍｏｌ／Ｌを下回ると十分な効果が得られない恐れがあるからである。なお、シュウ酸は水溶性の固体物質であるので、水溶液中におけるその濃度の上限は飽和水溶液における濃度ということになる。
【００２０】
有機カルボン酸含有水溶液のｐＨは、過度のエッチングを防止する観点からは１以上であることが望ましい。また、十分な効果を得るためには５以下であることが望ましく、３以下であることがより望ましい（ニッケルの溶解下限ｐＨは３．５であるので、当該ｐＨよりも酸性側にあることが好適であるため）。
【００２１】
有機カルボン酸含有水溶液を使用したニッケルめっき被膜の表面処理は、通常の洗浄処理を行ったニッケルめっき被膜を表面に有する希土類系永久磁石を、例えば、２０℃〜４０℃に調整された有機カルボン酸含有水溶液中に６０秒〜２４０秒浸漬することにより行えばよい。有機カルボン酸含有水溶液の温度を２０℃〜４０℃とするのは、２０℃を下回ると十分な効果が得られない恐れがある一方、４０℃を超えると過度のエッチングが起こることで、有機カルボン酸含有水溶液中に多量のエッチング成分が混入して有機カルボン酸含有水溶液の劣化を早めたり、混入成分がニッケルめっき被膜の表面に付着することで、その表面に密着性に優れた銅めっき被膜が形成されることを阻害したりする恐れがあるからである。なお、上記のような表面処理を行った後は、ニッケルめっき被膜の表面に残存する有機カルボン酸を除去するために超音波洗浄を行うことが望ましい。
【００２２】
本発明におけるめっき液を使用した電気銅めっき処理は、銅めっき被膜を希土類系永久磁石の表面に直接に形成する場合でも他の金属めっき被膜を介して形成する場合でも、通常行われる電気銅めっき処理の条件に従って行えばよいが、良好な作業性の確保などの観点からは、処理温度（液温）は３０℃〜７０℃、望ましくは４０℃〜６０℃とし、処理時間は３０分〜３００分とするのがよい。銅めっき被膜の膜厚は、特段限定して設定されるものではないが、耐食性被膜としての機能を十分に発揮させるためには１μｍ以上が望ましく、３μｍ以上がより望ましい。一方、希土類系永久磁石の有効体積を確保するためには、磁石の表面に直接に形成する場合は５０μｍ以下が望ましく、３０μｍ以下がより望ましい。また、磁石の表面に他の金属めっき被膜を介して形成する場合は３０μｍ以下が望ましく、２０μｍ以下がより望ましい。
【００２３】
なお、本発明におけるめっき液を使用した電気銅めっき処理により形成された銅めっき被膜の表面に、金属めっき被膜や樹脂被膜や化成処理被膜などを積層形成することで、さらなる耐食性の付与や機能性の付与を図ってもよい。
【００２４】
希土類系永久磁石としては、例えば、Ｒ−Ｃｏ系永久磁石、Ｒ−Ｆｅ−Ｂ系永久磁石、Ｒ−Ｆｅ−Ｎ系永久磁石などで、最大磁気エネルギー積が８０ｋＪ／ｍ３以上の磁気特性を有する公知の希土類系永久磁石が挙げられる。中でも、Ｒ−Ｆｅ−Ｂ系永久磁石は、前述のように、特に磁気特性が高く、量産性や経済性に優れている上に、被膜との優れた密着性を有する点において望ましいものである。これらの希土類系永久磁石における希土類元素（Ｒ）は、Ｎｄ、Ｐｒ、Ｄｙ、Ｈｏ、Ｔｂ、Ｓｍのうち少なくとも１種、あるいはさらに、Ｌａ、Ｃｅ、Ｇｄ、Ｅｒ、Ｅｕ、Ｔｍ、Ｙｂ、Ｌｕ、Ｙのうち少なくとも１種を含むものが望ましい。
また、通常はＲのうち１種をもって足りるが、実用上は２種以上の混合物（ミッシュメタルやジジムなど）を入手上の便宜などの理由によって使用することもできる。
さらに、Ａｌ、Ｔｉ、Ｖ、Ｃｒ、Ｍｎ、Ｂｉ、Ｎｂ、Ｔａ、Ｍｏ、Ｗ、Ｓｂ、Ｇｅ、Ｓｎ、Ｚｒ、Ｎｉ、Ｓｉ、Ｚｎ、Ｈｆ、Ｇａのうち少なくとも１種を添加することで、保磁力や減磁曲線の角型性の改善、製造性の改善、低価格化を図ることが可能となる。また、Ｆｅの一部をＣｏで置換することによって、得られる磁石の磁気特性を損なうことなしに温度特性を改善することができる。
【００２５】
【実施例】
本発明を以下の実施例と比較例によってさらに詳細に説明するが、本発明は以下の記載に限定して解釈されるものではない。
【００２６】
出発原料として、電解鉄、フェロボロン、ＲとしてのＮｄを所要の磁石組成に配合し、溶解鋳造後、機械的粉砕法にて粗粉砕してから微粉砕することで粒度が３μｍ〜１０μｍの微粉末を得、これを１０ｋＯｅの磁界中で成形してからアルゴン雰囲気中で１１００℃×１時間の焼結を行った後、得られた焼結体に対して６００℃×２時間の時効処理を行い、１５Ｎｄ−７Ｂ−７８Ｆｅの組成を有する磁石体とした。この磁石体から３ｍｍ×２０ｍｍ×４０ｍｍ寸法の試験片Ａと１ｍｍ×１．５ｍｍ×２ｍｍ寸法の試験片Ｂを切り出し、０．１ｍｏｌ／Ｌの硝酸溶液にて表面活性化を行った後、水洗して以下の実験に供した。
【００２７】
実施例１：
硫酸銅五水和物０．１ｍｏｌ／Ｌ、エチレンジアミン四酢酸二ナトリウム塩０．１６ｍｏｌ／Ｌ、硫酸ナトリウム０．４ｍｏｌ／Ｌ、酒石酸二ナトリウム塩０．２ｍｏｌ／Ｌを含有し、水酸化ナトリウムでｐＨを１２．３に調整した銅めっき液を使用し、液温５０℃、陰極電流密度０．２Ａ／ｄｍ２で２００分間、電気銅めっき処理を行い、試験片Ａと試験片Ｂの表面に銅めっき被膜を形成した。銅めっき被膜を表面に有する試験片Ａ，１０サンプルについて銅めっき被膜の膜厚を測定したところ、その平均値は１５μｍであった。また、銅めっき被膜を表面に有する試験片Ａ，１０サンプルに対してＪＩＳ（Ｋ５４００）に準拠したクロスカット後にテープで剥離を行う密着性試験を行ったところ、銅めっき被膜が試験片から剥離したサンプルは存在しなかった。銅めっき被膜を表面に有する試験片Ｂ，１０サンプルについて磁気特性を評価したところ、その平均値は０．９８ｉＨｃ／Ｈｋであり、優れた特性を有していた。
【００２８】
比較例１：
ピロリン酸銅０．２ｍｏｌ／Ｌ、ピロリン酸カリウム１．１ｍｏｌ／Ｌ、硝酸カリウム０．１ｍｏｌ／Ｌを含有し、アンモニア水でｐＨを８．５に調整した銅めっき液を使用し、液温５０℃、陰極電流密度０．２Ａ／ｄｍ２で６０分間、電気銅めっき処理を行い、試験片Ａと試験片Ｂの表面に銅めっき被膜を形成したが、表面全体に銅めっき被膜は形成されなかった（故に銅めっき被膜の膜厚は未測定）。このような試験片Ａ，１０サンプルに対して実施例１と同様の密着性試験を行ったところ、すべてのサンプルにおいて、試験片の表面に部分的に形成されていた銅めっき被膜が試験片から剥離した。
【００２９】
実施例２：
硫酸ニッケル六水和物０．５ｍｏｌ／Ｌ、クエン酸二アンモニウム０．１ｍｏｌ／Ｌ、ホウ酸０．２ｍｏｌ／Ｌ、塩化アンモニウム０．１５ｍｏｌ／Ｌ、サッカリン０．５ｍｏｌ／Ｌを含有し、アンモニア水でｐＨを６．８に調整したニッケルめっき液を使用し、液温５０℃、陰極電流密度０．２５Ａ／ｄｍ２で１５分間、電気ニッケルめっき処理を行い、試験片Ａと試験片Ｂの表面にニッケルめっき被膜を形成した。ニッケルめっき被膜を表面に有する試験片Ａ，１０サンプルについてニッケルめっき被膜の膜厚を測定したところ、その平均値は１μｍであった。ニッケルめっき被膜を表面に有する試験片Ａと試験片Ｂをシュウ酸０．０３３ｍｏｌ／Ｌを含む液温３０℃の水溶液（ｐＨ１．５）に２分間浸漬してニッケルめっき被膜の表面処理を行ってからイオン交換水にて２分間超音波洗浄した後、実施例１に記載の銅めっき液を使用し、液温５０℃、陰性電流密度０．２Ａ／ｄｍ２で６０分間、電気銅めっき処理を行い、ニッケルめっき被膜の表面に銅めっき被膜を形成した。ニッケルめっき被膜を介して銅めっき被膜を表面に有する試験片Ａ，１０サンプルについて銅めっき被膜の膜厚を測定したところ、その平均値は５μｍであった。ニッケルめっき被膜を介して銅めっき被膜を表面に有する試験片Ａ，１０サンプルに対して実施例１と同様の密着性試験を行ったところ、銅めっき被膜がニッケルめっき被膜から剥離したサンプルは存在しなかった。ニッケルめっき被膜を介して銅めっき被膜を表面に有する試験片Ｂ，１０サンプルについて磁気特性を評価したところ、その平均値は０．９５ｉＨｃ／Ｈｋであり、優れた特性を有していた。
【００３０】
比較例２：
実施例２に記載のニッケルめっき液を使用し、同様の条件で電気ニッケルめっき処理を行い、試験片Ａと試験片Ｂの表面にニッケルめっき被膜を形成した。試験片Ａと試験片Ｂの表面に形成されたニッケルめっき被膜に対して実施例２と同様の表面処理を行った後、比較例１に記載の銅めっき液を使用し、同様の条件で電気銅めっき処理を行い、ニッケルめっき被膜の表面に銅めっき被膜を形成した。ニッケルめっき被膜を介して銅めっき被膜を表面に有する試験片Ａ，１０サンプルについて銅めっき被膜の膜厚を測定したところ、その平均値は５μｍであった。ニッケルめっき被膜を介して銅めっき被膜を表面に有する試験片Ａ，１０サンプルに対して実施例１と同様の密着性試験を行ったところ、１つのサンプルにおいて銅めっき被膜がニッケルめっき被膜から剥離した。ニッケルめっき被膜を介して銅めっき被膜を表面に有する試験片Ｂ，１０サンプルについて磁気特性を評価したところ、その平均値は０．７１ｉＨｃ／Ｈｋであり、磁気特性の劣化が顕著であった。
【００３１】
【発明の効果】
本発明によれば、新規な電気銅めっき処理用めっき液を使用した、密着性に優れた銅めっき被膜を表面に有する希土類系永久磁石の製造方法が提供される。